ТЕРМОСТОЙКАЯ ОГНЕЗАЩИТНАЯ ТКАНЬ

Полезная модель относится к производству текстильного материала - ткани, обладающей комплексом огне-, термозащитных и специальных свойств для обеспечения защиты от опасных и вредных производственных факторов: огня, повышенной температуры, искр и брызг расплавленного металла, тепловых потоков большой интенсивности в соответствии с назначением спецодежды.
Известна ткань, которая выполнена из смеси арамидных и/или полиамидных нитей и около 70% предварительно окисленных полиакрилонитрильных волокон, при этом в уточной системе используют крученые нити (см. патент GB 2191792, 1986 г. кл. D03D 15/00).
Указанное техническое решение имеет недостаточно высокую механическую прочность ткани.
Известна защитная ткань, содержащая по основе и утку комбинированную двухкомпонентную нить, состоящую из комплексной арамидной нити, скрученной со вторым компонентом хлопчатобумажной пряжей. В качестве арамидной нити используют нити на основе полипарафенилентерефталамида и их сополимеров (см. RU 2129173 кл. D03D 15/00, 1999 г.).
В известной ткани наблюдаются недостаточно высокие огнестойкие свойства.
Наиболее близким к заявляемому техническому решению является патент RU 2204631 кл. D03D 15/12, 1999 г.. защищающий огнестойкую ткань, содержащую основные и уточные нити, причем основные нити содержат элементарные нити, имеющие волокна, выбранные из группы арамидных и/или им подобных волокон, обладающих кислородным индексом 27-28%, а уточные нити выполнены из группы волокон, состоящих из хлопка, шерсти, вискозы и огнестойкой вискозы.
Известное техническое решение имеет относительно невысокие огнестойкие свойства термостойкой ткани (ткань не воспламеняется и не продолжает гореть после воздействия пламени 3-5 сек., кислородный индекс составляет 27-28%), а также недостаточно высокую эффективность в стоимостном отношении.
Техническим результатом предлагаемой полезной модели является получение защитной термостойкой ткани с повышенной механической прочностью, стойкостью к прожиганию, увеличение кислородного индекса, уменьшение горения и остаточного тления для расширения ассортимента вырабатываемых из нее изделий с улучшенными комфортными, гигиеническими свойствами.
2
Поставленный технический результат достигается тем, что термостойкая огнезащитная ткань, выполненная переплетением основных нитей, выбранных из группы параарамидных волокон, и уточных нитей, выбранных из группы, содержащих натуральные волокна, причем основные нити дополнительно содержат пряжу линейной плотности 25-29 текс × 2 из натуральных волокон, а уточные нити содержат дополнительно пряжу из волокон, выбранных из группы параарамидных волокон при следующем соотношении компонентов, % масс., параарамидные волокна 20-30 и натуральные волокна 70-80, при этом поверхностная плотность вырабатываемой огнезащитной ткани составляет 280-310 г/м,
По другому варианту в ткани в качестве натурального волокна используют хлопок или смесь хлопок/лен, или хлопок/вискозу,
По третьему варианту в ткани пространство между волокнами заполнено композицией фосфор- и азотосодержащего соединения или фосфорсодержащего соединения в количестве 35-40 масс.%.
Пример получения предложенной термостойкой огнезащитной ткани.
Термостойкую огнезащитную ткань вырабатывают на типовом оборудовании предприятий текстильной промышленности.
Суровый текстильный материал, выполненный переплетением основных и уточных нитей, содержащих параарамидные и натуральные волокна, при следующем соотношении компонентов, % масс: параарамидные волокна 20-30 и натуральные волокна 70-80, после подготовки (отварки или отварки и беления, мерсеризации) и колорирования пространство между волокнами заполняют композицией фосфор- и азотосодержащего соединения или фосфорсодержащего соединения в концентрации 35-40 масс.%.
При этом поверхностная плотность вырабатываемой термостойкой огнезащитной ткани равна 280-310 г/м.
В качестве натурального волокна используют хлопок или смесь хлопок/лен, или хлопок/вискозу. Линейная плотность пряжи составляет 25-29 текс × 2.
В таблицах 1 и 2 приведены технические параметры, физико-механические и физико-химические свойства получаемой термостойкой огнезащитной ткани.
Таблица 1
- Технические параметры ткани
№ п/п
Волокнистый состав пряжи, %
Линейная плотность пряжи, текс
Поверхностная плотность ткани, г/м<sup>2</sup>
Параарамидное волокно
Натуральные волокна
Хлопок
Хлопок/лен
Хлопок/вискоза
1.
20
80
29,4 текс × 2
310
2.
30
70
2 5,0 текс × 2
285
3.
25
75
-
-
29,4 текс
293
×2
4.
25
50/25
29,4 текс × 2
301
5.
30
50/20
25,0 текс ×2
280
6.
20
60/20
29,4 текс × 2
300
7.
20
60/20
29,4 текс × 2
295
8.
30
45/25
25,0 текс × 2
287
При использовании параарамидного волокна более 30% нецелесообразно вследствие удорожания ткани, а менее 20% - не достигается результат поставленной технической задачи.
В примерах 1, 4, 5, 8 пространство между волокнами заполняют фосфор- и азотсодержащие соединения концентрацией 35 масс.%. В примерах 2, 3, 6, 7 для заполнения используют фосфорсодержащее соединение концентрацией 40 масс.%.
Таблица 2
- Физико-механические и физико-химические свойства ткани.
№ п/п
Разрывная нагрузка, Н
Раздир. нагрузка, Н
Огнестойкость (контакт с пламенем 30 сек.)
Кисллородный индекс, %
Стойкость к прожиганию, сек
Гигроскопичность, %
основа
уток
основа
уток
остаточное горение, сек.
остаточное тление, сек.
1.
2463
1197
164
119
0
0
42
59,4
18
2.
2405
1155
153
109
0
0
40
57,1
16
3.
2450
1185
160
112
0
0
44
58,6
17
4.
1905
1150
153
110
0
0
41
58,9
20
5.
1800
1100
150
109
0
0
41
57,3
19
6.
1850
1135
155
112
0
0
42
57,0
19
7.
1805
1127
142
108
0
0
41
55,6
18
8.
1890
1125
140
105
0
0
41
56,5
16
В аналоге в качестве основных нитей для ткани используют нити, выбранные из группы параарамидных волокон, а в качестве уточных нитей используют волокна, выбранные из группы состоящей из хлопка, шелка, шерсти, вискозы. Как указывалось выше получаемая ткань не воспламеняется и не продолжает гореть после воздействия пламени 3-5 сек. и имеет кислородный индекс 27-28%, в отличие от предложенной полезной модели, где кислородный индекс равен 40-42%, а остаточное горение и остаточное тление при контакте с племенем в течение 30 сек. равны нулю.